1000 mL 3 - neck 플라스크 에 실란 모노머 로서 3 - 글리 시독 시프 로 필 트리 메 톡 시 실란 ( GPTMS , Shinetsu 사제 ) 250 g , 메틸 트리 메 톡 시 실란 ( MTMS , Shinetsu 사제 ) 140 g , 물 ( GPTMS : MTMS : 물 = 1 mol : 3 mol : 0 . 97 mol ) 및 톨루엔 200 g 을 넣 고 교반 하 였 다 . 결과 의 혼합 용액 에 염기 성 촉매 ( TMAH ) 상기 실란 모노머 100 중량 부 에 대해서 1 중량 부 로 첨가 하 고 100 ℃ 에서 반응 시켜 , 글리 시독 시프 로 필 변성 실리콘 ( glycidoxypropyl modified silicone , 이하 GP ) 62 몰 % 를 포함 하 는 하 기 조성 의 폴리 실록 산 을 제조 하 였 다 ( Mw : 2 , 300 g / mol , Mn : 1 , 920 g / mol , 분자량 분포 ( Mw / Mn ) : 1 . 29 , 에 폭 시기 당량 : 2 . 95 / eq )